(57)【要約】【課題】品質管理の重要な対象となるフレッシュコンクリートの単位水量を容易に測定でき、測定結果の信頼性が高く、不適当なフレッシュコンクリートが打設されることを防止できる水分量測定方法を提供する。【解決手段】フレッシュコンクリートの製造(7)に先立って配合割合を変えた複数の試験用フレッシュコンクリートを作成する(1)。次に、試験用コンクリートを複数作成し、基準コンクリート(2)及び基準単位水量を定める(3)とともに、他方で、該試験用フレッシュコンクリートを容器に採取し(4)、該容器の外側から照射したガンマ線及び中性子線の減衰率を使用して、校正式の補正係数を求める(6)。そして、作業現場で、打設される前の該フレッシュコンクリートの試料にガンマ線及び中性子線を照射し、それらの減衰率を該校正式に当てはめ、算出された該試料の単位水量を該フレッシュコンクリートの単位水量とみなす。【選択図】        図１
2005030974.tif 000002
【特許請求の範囲】
【請求項１】
フレッシュコンクリートの製造(7)に先立って配合割合を変えた複数の試験用フレッシュコンクリートを作成し(1)、
一方で、試験用コンクリートを複数作成し、該複数の試験用コンクリートのうち最も好ましい性状を有する一つを、作業現場における基準コンクリートに規定するとともに(2)、該フレッシュコンクリートの作成にあたって予め設定された単位水量を該基準コンクリートにおける基準単位水量と定め(3)、
他方で、該複数の試験用フレッシュコンクリートを容器に採取し(4)、該容器の外側からガンマ線及び中性子線を照射して、該容器及び該試験用フレッシュコンクリートを通過したガンマ線の減衰率及び中性子線の減衰率をそれぞれ、該複数の試験用フレッシュコンクリートについて各別に計測し(5)、単位水量の演算に使用する校正式における補正係数を、該中性子線及びガンマ線の減衰率を使用した演算により求め(6)、
該フレッシュコンクリートの製造(7)の後、打設前に、該フレッシュコンクリートの試料を該容器に採取し(8)、
該容器の外側からガンマ線及び中性子線を照射し、計測された容器及び該試料を通過したガンマ線の減衰率及び中性子線の減衰率を該校正式に当てはめ、該試料の単位水量を算出し(9)、
該試料の該単位水量を該フレッシュコンクリートの単位水量とみなすことを特徴とするフレッシュコンクリートの水分量測定方法。
【請求項２】
該容器の容量は、６〜７リットルである請求項１に記載のフレッシュコンクリートの水分量測定方法。
【請求項３】
該ガンマ線の線源は、セシウム１３７である請求項２に記載のフレッシュコンクリートの水分量測定方法。
【請求項４】
該単位水量は所定の範囲で測定され、該校正式は一次関数で、該補正係数を求めるために使用される該中性子線及びガンマ線の減衰率は、該複数の試験用フレッシュコンクリートについて各別に計測されたもの全てとなっている請求項１〜３のいずれか一つの項に記載のフレッシュコンクリートの水分量測定方法。
【請求項５】
該単位水量は所定の範囲で測定され、該校正式は一次関数で、該補正係数を求めるために使用される該中性子線及びガンマ線の減衰率は、該複数の試験用フレッシュコンクリートについて各別に計測されたもののうち該基準コンクリートに対応するものとなっている請求項１〜３のいずれか一つの項に記載のフレッシュコンクリートの水分量測定方法。
【請求項６】
該単位水量の所定の範囲は、１２３〜１８５ｋｇ／ｍ３である請求項４又は５に記載のフレッシュコンクリートの水分量測定方法。
【請求項７】
試料を入れる容器(101)を有し、該容器(101)に、中性子線照射装置(102)と中性子線検量装置(103)、及びガンマ線照射装置(104)とガンマ線検量装置(105)が、それぞれ互いに対向するように取り付けられ、該中性子線検量装置(103)及びガンマ線検量装置(105)のそれぞれが、演算手段(106)に接続され、該容器の容量は、６〜７リットルであり、該ガンマ線照射装置(104)の線源はセシウム１３７であることを特徴とする水分量測定装置。
【発明の詳細な説明】
【技術分野】
【０００１】
本発明は、フレッシュコンクリートの水分量測定方法に関する。
【背景技術】
【０００２】
公共事業による社会資本の整備において、品質の高いコンクリート構造物建設を目標とすることは、事業者の理念であり現場施工管理に臨む姿勢の原点である。また、コンクリート構造物は、一般的に数十年から百年オーダーでの長期寿命が求められていることから、その強度、耐久性を確保するためにも、打設されるフレッシュコンクリートの品質管理には厳密さが要求される。
一方、フレッシュコンクリートの品質はそこに含まれる水分量に大きく影響されることから、フレッシュコンクリートの製造にあたっては、その水分量管理が重要視されている。そして、一般に、製造されたフレッシュコンクリートに含まれる単位水量を管理する方法として、スランプ試験あるいは中性子線を利用した測定が知られている。また、特開平７−５２１４３号公報には、中性子線及びガンマ線を利用したコンクリート水分量測定装置が開示されている。
【特許文献１】特開平７−５２１４３号公報
【発明の開示】
【発明が解決しようとする課題】
【０００３】
しかしながら、スランプ試験は、本来円錐台形状態のフレッシュコンクリート塊が重力によって変形するときの量で表される抵抗性（流動性）の程度を知るもので、単位水量を直接的に計測できるものではなく、間接的に単位水量の大小を推測する程度のものであった。そして、スランプ試験結果には単位水量以外の要因も関連すること等を考慮すると、この試験を利用した水分量の測定は、推定精度及び信頼性に劣るものであった。
【０００４】
なお、現状において、正式に規定された単位水量測定方法としては、「ＪＩＳＡ１１１２：１９９７  フレッシュコンクリートの洗い分析試験方法」がある。しかし、この方法に基づいて実施した場合、測定結果が判明するまでには約１時間程度の時間を要するほか、この方法は試験室での分析作業を念頭に規格化されており、作業現場において実施する試験としては馴染まないものであった。
【０００５】
一方、中性子線を利用した方法では、製造されたフレッシュコンクリートの単位水量を測定するために、まず、骨材密度等多数の材料物性値を、熟練を要する試験により予め求めておく必要があった。そのため、測定が行える状態にするまでの準備作業に熟練した技術を要し、しかも時間がかかるという問題があった。また、これら材料物性値には、骨材の性状により大きく変動するものも含まれており、実際の測定に際し、これら材料物性値を単位水量の算出に反映させるための調合データをフレッシュコンクリートの調合毎に入れ替えるという煩雑な作業を必要とする問題があった。しかも、調合割合等に変更があれば、その度に調合データを入れ替える必要があり、そのようなデータ入れ替え作業の実施に要する手間等を考慮すると、やはり作業現場において実施する方法として、好ましいものではなかった。
【０００６】
また、上記コンクリート水分量測定装置は、コンクリートポンプ車から送り出され、打設箇所まで仮設された配管内を圧送されるフレッシュコンクリートの単位水量を、その配管の途中の所定の地点において測定するものである。この場合、単位水量の変動管理には向いているものの、この測定装置を使用して不適当なコンクリートであることが判明しても、打設箇所からその不適当な分を排除することは難しく、結果としてコンクリートの品質の確保が十分でなくなるおそれがあった。
【０００７】
そこで、本発明は、品質管理の重要な対象となるフレッシュコンクリートの単位水量を容易に測定することができ、その測定結果の信頼性が高く、不適当なフレッシュコンクリートが打設されることを防止できるフレッシュコンクリートの水分量測定方法を提供することを目的とする。
【課題を解決するための手段】
【０００８】
本発明にかかるフレッシュコンクリートの水分量測定方法では、まず、フレッシュコンクリートの製造に先立って配合割合を変えた複数の試験用フレッシュコンクリートを作成する。そして、一方で、試験用コンクリートを複数作成し、該複数の試験用コンクリートのうち最も好ましい性状を有する一つを、所定の作業現場における基準コンクリートに規定するとともに、該フレッシュコンクリートの作成にあたって予め設定された単位水量を該基準コンクリートにおける基準単位水量と定める。
また、他方で、該複数の試験用フレッシュコンクリートを容器に採取し、該容器の外側からガンマ線及び中性子線を照射して、該容器及び該試験用フレッシュコンクリートを通過したガンマ線の減衰率及び中性子線の減衰率をそれぞれ、該複数の試験用フレッシュコンクリートについて各別に計測する。そして、単位水量の演算に使用する校正式における補正係数を、該中性子線及びガンマ線の減衰率を使用した演算により求める。
該フレッシュコンクリートが製造されたら、打設前に、該フレッシュコンクリートの試料を該容器に採取する。続いて、該容器の外側からガンマ線及び中性子線を照射し、計測された該容器及び該試料を通過したガンマ線の減衰率及び中性子線の減衰率を該校正式に当てはめ、該試料の単位水量を算出する。そして、該試料の該単位水量を該フレッシュコンクリートの単位水量とみなしている。なお、本発明において単位水量とは、全水量から吸水量を除いた値のことである。
【０００９】
該容器の容量は、６〜７リットルであってもよい。
【００１０】
上記容量の容器を採用する際、該ガンマ線の線源は、セシウム１３７であってもよい。
【００１１】
該単位水量は所定の範囲で測定され、該校正式は一次関数で、該補正係数を求めるために使用される該中性子線及びガンマ線の減衰率は、該複数の試験用フレッシュコンクリートについて各別に計測されたもの全てとなっていてもよい。
【００１２】
該単位水量は所定の範囲で測定され、該校正式は一次関数で、該補正係数を求めるために使用される該中性子線及びガンマ線の減衰率は、該複数の試験用フレッシュコンクリートについて各別に計測されたもののうち該基準コンクリートに対応するものとなっていてもよい。
【００１３】
該単位水量の所定の範囲は、１２３〜１８５ｋｇ／ｍ３であってもよい。
【００１４】
本発明にかかる水分量測定装置は、試料を入れる容器を有し、該容器に、中性子線照射装置と中性子線検量装置、及びガンマ線照射装置とガンマ線検量装置が、それぞれ互いに対向するように取り付けられている。また、該中性子線検量装置及び該ガンマ線検量装置のそれぞれが、演算手段に接続されている。そして、該容器の容量は、６〜７リットルであり、該ガンマ線照射装置の線源はセシウム１３７であることを特徴とする。
【発明の効果】
【００１５】
本発明にかかる水分量測定方法によれば、単位水量の演算に使用する校正式における補正係数を、フレッシュコンクリートの製造に先立って予め作成される試験用フレッシュコンクリートに中性子線及びガンマ線を照射する作業のみで求めることとし、また単位水量の算出に必要な材料物性値の多くを、測定対象であるフレッシュコンクリートにガンマ線を照射する作業により求めることとした。そのため、実際にフレッシュコンクリートを測定するための準備作業が省力化され、準備作業に要する時間も短縮され、フレッシュコンクリートの測定を容易に、高い測定精度で行うことができる。しかも、骨材の性状により大きく変動する物性値（表面水率）の試験による算出が不要となったため、この物性値を単位水量の算出に反映させるための調合データを入れ替える作業が不要となり、作業現場における測定作業を簡素化できる。特に、調合割合等に変更があった場合でも、作業現場においてデータ入れ替え等の付加的な作業が発生することはなく、極めて容易に目的の単位水量を測定できる。
【００１６】
また、補正係数は、測定対象であるフレッシュコンクリートの望ましい調合状態である、基準コンクリートに対応した試験用フレッシュコンクリートを使用して求められており、更に、補正係数の算出時も、フレッシュコンクリートの単位水量測定時と同様に、試験用フレッシュコンクリートを容量に採取して、中性子線及びガンマ線の減衰率が測定されている。従って、測定対象であるフレッシュコンクリートが基準コンクリートと同様に調合されている限り、測定値の精度は高くなり、フレッシュコンクリートが基準コンクリートと同様に調合されているかどうかを、試料の測定のみでも高い精度で推定できる。しかも、測定は打設前に行われるので、測定結果によってそのフレッシュコンクリートの使用を中止することにより不適当なフレッシュコンクリートが打設されることを防止できる。
【００１７】
更にまた、基準コンクリートとの対比により、作業現場に搬入されたフレッシュコンクリートに性状変化が見られた場合の追跡調査が可能となる。例えば、作業現場において、適正な調合にも関わらず、計測された単位水量が異常であった場合は、水分を除くその他骨材等の性状変化が起こっていると推定される。
【００１８】
更にまた、容器の容量を、６〜７リットルとすることにより、作業性に優れ、かつフレッシュコンクリートの単位水量が適正であることを判定するための十分な測定精度を得ることができる。
【００１９】
更にまた、ガンマ線の線源としてセシウム１３７を使用することにより、通常の線源として使用されるコバルトと比べ、装置外に放射されるガンマ線の量が少なくなり測定者の安全を図ることができ、しかも、測定に必要十分なガンマ線を得ることができる。
【００２０】
更にまた、測定範囲を限定することで、通常は指数関数となっている校正式を一次関数として近似しても十分な測定精度を得ることができる。そして、校正式をより単純な一次関数として近似することにより、式の適否を容易に確認でき、また視認により測定精度等を感覚的に容易に把握できる。
【００２１】
更にまた、校正式を一次関数として近似することにより、その傾きは多少の調合割合が変更しても一定とみなすことができるため、基準コンクリートに対する減衰率しか計測されていなくても、補正係数を求めることができる。なお、その他の試験用フレッシュコンクリートに関しても減衰率が得られている場合は、それらを誤差修正用として使用することにより、校正式の精度を向上させることができる。
【００２２】
更にまた、単位水量が測定されるの所定の範囲を１２３〜１８５ｋｇ／ｍ３とすることで、土木作業全般において、使用するフレッシュコンクリートの単位水量を好適に計測できる。なお、一般の土木作業における上限値は１７５ｋｇ／ｍ３とすれば十分であるが、道路建設の場合上限値を１８０ｋｇ／ｍ３と、建築工事の場合上限値を１８５ｋｇ／ｍ３とすることが好ましい。
【００２３】
また、本発明にかかる測定装置によれば、中性子線照射装置から中性子線を照射すると、中性子が容器及びそこに納められた試料を透過し、その減衰率を中性子線検量装置で計測できる。ガンマ線照射装置からガンマ線を照射した場合も、同様にその減衰率をガンマ線検量装置で計測できる。また、補正係数や単位水量の算出も、演算手段で行うことができる。そして、適正な容量（６〜７リットル）の容器とガンマ線の線源（セシウム１３７）を備えていることから、本発明にかかるフレッシュコンクリートの水分量測定方法に好適に使用することができる。
【発明を実施するための最良の形態】
【００２４】
図１を参照しながら、本発明にかかるフレッシュコンクリートの水分測定方法の具体例を説明する。図１は、同水分測定方法における作業の流れを示す図である。
【００２５】
この水分測定方法では、フレッシュコンクリートの製造（工程７）に先立って、そのフレッシュコンクリートの製造７に使用する水、セメント、骨材の配合割合を設定するために、まず、配合割合を変えた複数の試験用フレッシュコンクリートを作成される（工程１）。
試験用フレッシュコンクリートを作成した後の工程は２つに分かれるが、その一方が、試験用フレッシュコンクリートを硬化させて試験用コンクリートを複数作成する工程１１である。そして、ここで作成された試験用コンクリートの性状を検査し（工程１２）、適正であれば、その試験用コンクリートを、所定の作業現場における基準コンクリートに規定する（工程２）。また、その試験用コンクリートの単位水量（フレッシュコンクリートの製造７にあたって予め設定された単位水量となる）を、この基準コンクリートにおける基準単位水量と定める（工程３）。なお、検査の結果、全試験用コンクリートが不適合であれば配合割合を変えて別の試験用フレッシュコンクリートを作成する。
【００２６】
試験用フレッシュコンクリートを作成した後の他方の工程では、作成された複数の試験用フレッシュコンクリートを容器に採取し（工程４）、その容器の外側からガンマ線及び中性子線を照射して、その採取した試験用フレッシュコンクリートと容器を通過したガンマ線の減衰率及び中性子線の減衰率をそれぞれ、複数の試験用フレッシュコンクリートについて各別に計測する（工程５）。そして、単位水量の演算に使用する校正式における補正係数を、計測した中性子線及びガンマ線の減衰率を使用した演算により求めておく（工程６）。ここで、補正係数を求めることができれば、実際の水分量を測定する際に使用する校正式が決まることになる（工程６１）。
【００２７】
なお、試験用フレッシュコンクリートの作成において、その配合割合は、ある程度の性状予測の下決定されるため、ほとんどの場合、そこから作成される試験用コンクリートのいずれかが適正となる。従って、試験用コンクリートの性状が判明した時点で（通常、試験用フレッシュコンクリートの作成から約４週間経過後）既に計測済みの減衰率を使用して校正式を求め、打設用フレッシュコンクリートの製造７に移ることができる。しかし、全ての試験用コンクリートが不適合であれば、配合を変えて別の試験用フレッシュコンクリートが作成されるため、その場合は、減衰率を再度計測することになる（工程５１）。
ここまでが、測定の準備作業である。
【００２８】
基準コンクリートが規定されたら、フレッシュコンクリートを実際に扱う作業現場で、フレッシュコンクリートが製造される（工程７）。そして、このフレッシュコンクリートの製造７の後、打設する工程９２の前に、まず、製造されたフレッシュコンクリートの試料を容器に採取する（工程８）。次に、容器の外側からガンマ線及び中性子線を照射し、工程８１で計測された、容器及び試料を通過したガンマ線の減衰率及び中性子線の減衰率を、前記校正式に当てはめ、試料の単位水量を算出する（工程９）。そして、算出された試料の単位水量が、フレッシュコンクリートの単位水量とみなされ、現場測定作業が終了する。
【００２９】
算出されたフレッシュコンクリートの単位水量は、工程９１においてその適否の判断がされる。この適否は、基準単位水量を基に設定された許容値（工程３１）の範囲内であるかどうかにより判断される。例えば、基準単位水量に対し質量で一定範囲以内の差異を許容値とすることができる。そして、許容値の範囲内であれば、製造されたフレッシュコンクリートはそのまま打設されることとなり、許容値の範囲外であれば、打設されることなく廃棄処分となる（工程９２）。
【００３０】
この水分量測定方法によれば、単位水量の演算に使用する校正式における補正係数が、フレッシュコンクリートの製造７に先立って作成される試験用フレッシュコンクリートに中性子線及びガンマ線を照射する作業（工程５）のみで求めることとし、また単位水量の算出に必要な材料物性値の多くを、測定対象であるフレッシュコンクリートにガンマ線を照射する作業により求めることとした。そのため、実際にフレッシュコンクリートを測定するための準備作業が省力化され、準備作業に要する時間も短縮され、フレッシュコンクリートの測定を容易に、高い測定精度で行うことができる。しかも、骨材の性状により大きく変動する物性値（表面水率）の試験による算出が不要となったため、この物性値を単位水量の算出に反映させるための調合データを入れ替える作業が不要となり、作業現場における測定作業を簡素化できる。特に、調合割合等に変更があった場合でも、作業現場においてデータ入れ替え等の付加的な作業が発生することはなく、極めて容易に目的の単位水量を測定できる。
【００３１】
また、補正係数は、測定対象であるフレッシュコンクリートの望ましい調合状態である、基準コンクリートに対応した試験用フレッシュコンクリートを使用して求められており、更に、補正係数の算出時も、フレッシュコンクリートの単位水量測定時における工程８と同様に、試験用フレッシュコンクリートを容器に採取して（工程４）、中性子線及びガンマ線の減衰率が測定されている。従って、測定対象であるフレッシュコンクリートが基準コンクリートと同様に調合されている限り、測定値の精度は高くなり、フレッシュコンクリートが基準コンクリートと同様に調合されているかどうかを、試料の測定のみでも高い精度で推定できる。しかも、測定は打設９２前に行われるので、測定結果によってそのフレッシュコンクリートの使用を中止することにより不適当なフレッシュコンクリートが打設されることを防止できる。
【００３２】
更にまた、基準コンクリートとの対比（工程９４）により、作業現場に搬入されたフレッシュコンクリートに性状変化が見られた場合の追跡調査が可能となる。
【００３３】
試験用フレッシュコンクリート及び測定対象であるフレッシュコンクリートの試料を採取する容器の容量は、６〜７リットルとなっている。
こうすると、作業性に優れ、かつフレッシュコンクリートの単位水量が適正であることを判定するための十分な測定精度を得ることができる。
【００３４】
ガンマ線の線源は、セシウム１３７が使用されている。
こうすると、装置外にガンマ線が放射される量が少なく測定者の安全を図ることができ、しかも、測定に必要十分なガンマ線を得ることができる。
【００３５】
単位水量は所定の範囲で測定され、次の校正式（数式１）が利用されている。
【数１】
2005030974.tif 000003
この校正式において、Ｃ及びＤは校正定数、αは補正係数である。Ｒｎは中性子線のカウント比で、上記容器が配置される場所に標準体を配置した状態で中性子線の減衰率を求め、それを分母とし、実際の計測で求めた減衰率を分子としたものである。中性子線の時間あたりの照射量が時間とともに減衰する影響を補正するために、中性子線の減衰率そのものではなく、このカウント比Ｒｎを採用している。
また、ρｍは全水量、ρｄは乾燥密度で、次の関係（数式２）がある。
【数２】
2005030974.tif 000004
この関係式（数式２）においてρｔは湿潤密度で、ガンマ線の減衰率と次の関係（数式３）にある。
【数３】
2005030974.tif 000005
この関係式（数式３）において、Ａ及びＢは校正定数である。また、Ｒγはガンマ線のカウント比であり、Ｒｎと同様に、ガンマ線の時間あたりの照射量が時間とともに減衰する影響を補正するために採用している。
【００３６】
そして、上記校正式（数式１）及び関係式（数式２、３）において、全水量ρｍ、湿潤密度ρｔは、試し練りにおいて測定ができることから、この水分量測定方法では、上記校正式を実際の単位水量の測定に使用するために、校正定数Ａ、Ｂ、Ｃ、Ｄ、及び補正係数αを、複数の試験用フレッシュコンクリートについて各別に計測された中性子線及びガンマ線の減衰率を全て使用して求めている。すなわち、各試験用フレッシュコンクリートについて、計測で得られた中性子線カウント比Ｒｎと全水量ρｍ及びガンマ線カウント比Ｒγと湿潤密度ρｔの組み合わせを複数使用した直線回帰により、校正定数Ａ、Ｂ、Ｃ、Ｄ、及び補正係数αを求めている。
【００３７】
こうすると、校正式をより単純な一次関数として近似することにより、式の適否を容易に確認でき、また視認により測定精度等を感覚的に容易に把握できる。
【００３８】
なお、校正式を決定した後、作業現場でフレッシュコンクリートについて中性子線及びガンマ線の減衰率を計測すると、校正式からは全水量ρｍを得ることになる。しかし、計測の目的値である単位水量は、以下の関係式（数式４）から求めることができる。
【数４】
2005030974.tif 000006
この関係式（数式４）において、ρｗが単位水量である。なお、ρｑは吸水量で、乾燥密度ρｄと次の関係（数式５）がある。
【数５】
2005030974.tif 000007
従って、この関係式（数式５）と上記数式４を連立することにより、全水量ρｍから単位水量ρｗを求めることができる。なお、数式５において、Ｑは吸水率で、この水分量測定方法では単位水量の算出に必要な材料物性値として試験により唯一算出する必要のある値である。しかしながら、この値は大きく変動するものではなく、試験の頻度は少なくても良い。
【００３９】
上記校正式における補正係数αは、骨材の種類等によって元素組成、結晶水量（骨材の内部に含まれる水）等が異なると、変動する値である。これに対し、校正式及び数式３における校正定数Ａ、Ｂ、Ｃ、Ｄは、単位水量が所定範囲内であれば一定となり、校正式の傾きはほぼ一定とみなすことができる。そのため、この水分量測定方法を繰り返し行うことで校正定数Ａ、Ｂ、Ｃ、Ｄが既知となった場合、複数の試験用コンクリートについて各別に計測された中性子線及びガンマ線の減衰率のうち基準コンクリートに対応するものを使用して、補正係数αを求めることも可能である。図２に、基準コンクリートに対応する減衰率のみを使用して補正係数を求める場合の作業の流れを示す。なお、図２において、図１と実質的に同じ部分には同符号を付し、その説明は省略する。
こうすると、基準コンクリートに対する減衰率しか計測されていなくても、補正係数を求めることができる。なお、その他の試験用コンクリートに関しても減衰率が得られている場合は、それらを誤差修正用として使用することにより、校正式の精度を向上させることができる。
【００４０】
単位水量の所定の範囲は、１２３〜１８５ｋｇ／ｍ３となっている。
こうすると、土木作業全般において、使用するフレッシュコンクリートの単位水量を好適に計測できる。
【００４１】
図３に、本発明にかかる水分量測定装置の具体例を示す。この水分量測定装置は、試料を入れる容器１０１を有する。そして、この容器１０１に、中性子線照射装置１０２と中性子線検量装置１０３、及びガンマ線照射装置１０４とガンマ線検量装置１０５が、それぞれ互いに対向するように取り付けられている。また、中性子線検量装置１０３及びガンマ線検量装置１０５のそれぞれが、演算手段であるマイクロコンピューター１０６に接続され、補正係数や単位水量が算出されるようになっている。更に、容器１０１の容量は、６〜７リットルとされ、ガンマ線照射装置１０４の線源にはセシウム１３７が採用されている。
【００４２】
この測定装置によれば、中性子線照射装置１０２から中性子線を照射すると、中性子が容器１０１及びそこに納められた図示しない試料を透過し、その減衰率を中性子線検量装置１０３で計測できる。ガンマ線照射装置１０４からガンマ線を照射した場合も、同様にその減衰率をガンマ線検量装置１０５で計測できる。また、補正係数や単位水量の算出も、マイクロコンピューター１０６で行うことができる。そして、適正な容量（５〜７リットル）の容器１０１とガンマ線の線源（セシウム１３７）を備えていることから、上記フレッシュコンクリートの水分量測定方法に好適に使用することができる。
【００４３】
また、本発明にかかる水分量測定方法或いは水分量測定装置の特徴を生かした現場の品質管理検査態勢をシステム化することにより、不良（粗悪）コンクリート打設の未然防止（排除）を図ることができる。この波及効果は大きく、耐久性の高い、良質のコンクリート構造物の建設に寄与するものであり、あらゆる社会資本で求められているコンクリート構造物の耐久性の確保と向上に対し大きく貢献できる。
【実施例】
【００４４】
単位水量の設定値が１５５ｋｇ／ｍ３であるフレッシュコンクリートを使用する作業現場において、４ロットのフレッシュコンクリートについて単位水量の計測を行い以下の結果を得た。
ロット１  １５３ｋｇ／ｍ３
ロット２  １５８ｋｇ／ｍ３
ロット３  １５２ｋｇ／ｍ３
ロット４  １５４ｋｇ／ｍ３
【００４５】
各ロットとも、単位水量が１５５ｋｇ／ｍ３となるように調合されたものであるが、単位水量の設定値に対し２％程度の差異の範囲で収まっており、適正な調合が行われた場合に、その計測値はほぼ単位数量の設定値になることが確認された。
【図面の簡単な説明】
【００４６】
【図１】本発明にかかるフレッシュコンクリートの水分測定方法の具体例における作業の流れを示す図である。
【図２】本発明にかかるフレッシュコンクリートの水分測定方法の他の具体例における作業の流れを示す図である。
【図３】本発明にかかる水分量測定装置の具体例を示す概略図である。
【符号の説明】
【００４７】
１    試験用フレッシュコンクリートを作成する工程
２    基準コンクリートを規定する工程
３    基準単位水量を設定する工程
４    試験用コンクリートの一部を採取する工程
５    減衰率を計測する工程
６    補正係数を算出する工程
７    フレッシュコンクリートを製造する工程
８    フレッシュコンクリートの試料を採取する工程
９    単位水量を算出する工程
１１  試験用コンクリートを作成する工程
１０１  容器
１０２  中性子線照射装置
１０３  中性子線検量装置
１０４  ガンマ線照射装置
１０５  ガンマ線検量装置
１０６  演算手段
【図１】
2005030974.tif 000008
【図２】
2005030974.tif 000009
【図３】
2005030974.tif 000010